(57)【要約】【課題】従来のノンスチレン型ビニルエステル樹脂組成物に比べて、高温かつ高濃度の酸およびアルカリの水溶液に対する硬化物の耐食性が優れているノンスチレン型ビニルエステル樹脂組成物を提供する。【解決手段】ビニルエステル樹脂組成物は、ビニルエステル樹脂（Ａ）および芳香環基を有する（メタ）アクリレート（Ｂ）を含み、かつスチレンを含まない。【選択図】なし【特許請求の範囲】
【請求項１】
ビニルエステル樹脂（Ａ）および芳香環基を有する（メタ）アクリレート（Ｂ）を含み、かつスチレンを含まないことを特徴とするビニルエステル樹脂組成物。
【請求項２】
前記（メタ）アクリレート（Ｂ）が、下記式（１）又は式（２）で表される化合物であることを特徴とする請求項１に記載のビニルエステル樹脂組成物。
【化１】
2018002888.tif 000009
（式（１）又は式（２）中、Ｒ１は水素原子またはメチル基である。Ｒ２は炭素数が０〜１０の直鎖または分岐した２価の炭化水素基であり、水酸基、アルコキシ基から選ばれる少なくとも１つの置換基を有していても良い。但し、Ｒ２の炭素数が０で、Ａｒが酸素原子と直接結合していても良い。Ｒ３は炭素数が１〜１０の直鎖または分岐した２価の炭化水素基であり、水酸基、アルコキシ基から選ばれる少なくとも１つの置換基を有していても良い。Ａｒはフェニル基、ナフチル基から選ばれる少なくとも１つを示し、水素原子の一部または全部がアルキル基、アルキレン基、アルケニル基、アリール基、アセチル基、アルコキシ基、カルボキシル基、水酸基、またはヒドロキシアルキル基から選ばれる少なくとも１つで置換されていても良い。）
【請求項３】
前記（メタ）アクリレート（Ｂ）が、下記式（３）又は式（４）で表される化合物であることを特徴とする請求項２に記載のビニルエステル樹脂組成物。
【化２】
2018002888.tif 000010
【請求項４】
前記（メタ）アクリレート（Ｂ）が、ベンジルメタクリレート、フェニルメタクリレートおよびフェノキシエチルメタクリレートからなる群から選択される少なくとも１種であることを特徴とする請求項３に記載のビニルエステル樹脂組成物。
【請求項５】
重合性モノマー（Ｃ）（ただし、スチレンおよび前記（メタ）アクリレート（Ｂ）を除く）を更に含むことを特徴とする請求項１〜４のいずれか１項に記載のビニルエステル樹脂組成物。
【請求項６】
前記ビニルエステル樹脂（Ａ）、前記（メタ）アクリレート（Ｂ）および前記重合性モノマー（Ｃ）の合計１００質量部に対し、前記（メタ）アクリレート（Ｂ）を１５〜７５質量部含むことを特徴とする請求項５に記載のビニルエステル樹脂組成物。
【請求項７】
前記（メタ）アクリレート（Ｂ）および前記重合性モノマー（Ｃ）の合計１００質量部に対し、前記重合性モノマー（Ｃ）を４０質量部以下含むことを特徴とする請求項５または６に記載のビニルエステル樹脂組成物。
【請求項８】
前記ビニルエステル樹脂（Ａ）、前記（メタ）アクリレート（Ｂ）および前記重合性モノマー（Ｃ）の合計１００質量部に対し、前記ビニルエステル樹脂（Ａ）を１５〜８５質量部含むことを特徴とする請求項５〜７のいずれか１項に記載のビニルエステル樹脂組成物。
【請求項９】
前記ビニルエステル樹脂（Ａ）が、２個以上のエポキシ基を有するエポキシ化合物（ａ）と、重合性不飽和結合およびカルボキシル基を有する不飽和一塩基酸（ｂ）との開環反応の生成物であることを特徴とする請求項１〜８のいずれか１項に記載のビニルエステル樹脂組成物。
【請求項１０】
前記エポキシ化合物（ａ）が、ビスフェノール型エポキシ樹脂およびノボラックフェノール型エポキシ樹脂から選択される少なくとも１種を含むことを特徴とする請求項９に記載のビニルエステル樹脂組成物。
【請求項１１】
ラジカル重合開始剤（Ｄ）を更に含むことを特徴とする請求項１〜１０のいずれか１項に記載のビニルエステル樹脂組成物。
【請求項１２】
硬化促進剤（Ｅ）を更に含むことを特徴とする請求項１１に記載のビニルエステル樹脂組成物。
【請求項１３】
請求項１〜１２のいずれか１項に記載のビニルエステル樹脂組成物と、繊維補強材、充填剤および骨材から選択される少なくとも１種とを配合してなることを特徴とする複合材料。
【請求項１４】
請求項１〜１２のいずれか１項に記載のビニルエステル樹脂組成物の硬化物。
【請求項１５】
請求項１３に記載の複合材料の硬化物。
【発明の詳細な説明】
【技術分野】
【０００１】
本発明は、ビニルエステル樹脂組成物、複合材料、ビニルエステル樹脂組成物の硬化物および複合材料の硬化物に関するものである。
【背景技術】
【０００２】
従来、ビニルエステル樹脂組成物は、エポキシ化合物と、重合性不飽和結合およびカルボキシル基を有する不飽和一塩基酸の開環反応の生成物であるビニルエステル樹脂をスチレンなどのラジカル重合性モノマーに溶解させたものである。ビニルエステル樹脂組成物を硬化させた硬化物は、機械特性、電気特性、耐食性、耐熱性、光硬化特性、接着性などの種々の優れた特性を有するため、ビニルエステル樹脂組成物を原料とする繊維強化プラスチック（ＦＲＰ）は、化学プラントのパイプ、薬液貯蔵タンク、コンクリート補修材等に適用されてきた。
【０００３】
一般的に使用されるビニルエステル樹脂組成物は、ラジカル重合性モノマーであるスチレンを３０〜６０質量％程度含有している。それゆえ、ハンドレイアップ成形法やスプレーアップ成形法などのオープンモールド成形法では、ＦＲＰを成形する時に、ビニルエステル樹脂組成物に含まれるスチレンが揮散して作業環境を悪化させる虞がある。
【０００４】
また、発がん性等の懸念から、近年では特定化学物質障害予防規則（特化則）の改正により、スチレンが新たに特定化学物質に指定されたことで、スチレンを扱う作業場での作業環境の測定や作業者の健康診断、作業環境の記録が義務付けられている。これらの規制の強化に伴い、社会的にノンスチレン材料の開発が求められている。
【０００５】
現状のノンスチレン型ビニルエステル樹脂組成物は、主に低臭気化、繊維との密着性、乾燥性向上等を目的として開発されたものである（例えば、特許文献１〜５参照）。これらのノンスチレン型ビニルエステル樹脂組成物の硬化物は、防水用途、あるいは比較的低濃度の酸およびアルカリの水溶液に対する耐食用途として使用されている。
【先行技術文献】
【特許文献】
【０００６】
【特許文献１】特開２００２−６０２８２号公報
【特許文献２】特開２００５−２９８５５６号公報
【特許文献３】特開２００６−２２１６３号公報
【特許文献４】特開２００６−１５２１０４号公報
【特許文献５】特開２０１６−２９１２５号公報
【発明の概要】
【発明が解決しようとする課題】
【０００７】
しかしながら、高温かつ高濃度の酸およびアルカリの水溶液に対する硬化物の耐食性が優れているノンスチレン型ビニルエステル樹脂組成物は知られておらず、それらの用途には、スチレン型ビニルエステル樹脂組成物が使用されているのが現状である。
【０００８】
そこで、本発明の一態様は、従来のノンスチレン型ビニルエステル樹脂組成物に比べて、高温かつ高濃度の酸およびアルカリの水溶液に対する硬化物の耐食性が優れているノンスチレン型ビニルエステル樹脂組成物を提供することを目的とする。
【課題を解決するための手段】
【０００９】
本発明者らは、上記の課題を解決するために鋭意検討した結果、ビニルエステル樹脂（Ａ）および芳香環基を有する（メタ）アクリレート（Ｂ）を用いることで、従来のノンスチレン型ビニルエステル樹脂組成物と比べ、高温かつ高濃度の酸およびアルカリの水溶液に対する硬化物の耐食性が優れているノンスチレン型ビニルエステル樹脂組成物が得られることを見出した。
【００１０】
なお、本明細書および特許請求の範囲において、「（メタ）アクリレート」とは、アクリレート又はメタクリレートを指す。
【００１１】
即ち、本発明は、以下の［１］〜［１５］で示される。
［１］ビニルエステル樹脂（Ａ）および芳香環基を有する（メタ）アクリレート（Ｂ）を含み、かつスチレンを含まないことを特徴とするビニルエステル樹脂組成物。
［２］前記（メタ）アクリレート（Ｂ）が、下記式（１）又は式（２）で表される化合物であることを特徴とする［１］に記載のビニルエステル樹脂組成物。
【００１２】
【化１】
2018002888.tif 000002
【００１３】
（式（１）又は式（２）中、Ｒ１は水素原子またはメチル基である。Ｒ２は炭素数が０〜１０の直鎖または分岐した２価の炭化水素基であり、水酸基、アルコキシ基から選ばれる少なくとも１つの置換基を有していても良い。但し、Ｒ２の炭素数が０で、Ａｒが酸素原子と直接結合していても良い。Ｒ３は炭素数が１〜１０の直鎖または分岐した２価の炭化水素基であり、水酸基、アルコキシ基から選ばれる少なくとも１つの置換基を有していても良い。Ａｒはフェニル基、ナフチル基から選ばれる少なくとも１つを示し、水素原子の一部または全部がアルキル基、アルキレン基、アルケニル基、アリール基、アセチル基、アルコキシ基、カルボキシル基、水酸基、またはヒドロキシアルキル基から選ばれる少なくとも１つで置換されていても良い。）
［３］前記（メタ）アクリレート（Ｂ）が、下記式（３）又は式（４）で表される化合物であることを特徴とする［２］に記載のビニルエステル樹脂組成物。
【００１４】
【化２】
2018002888.tif 000003
【００１５】
［４］前記（メタ）アクリレート（Ｂ）が、ベンジルメタクリレート、フェニルメタクリレートおよびフェノキシエチルメタクリレートからなる群から選択される少なくとも１種であることを特徴とする［３］に記載のビニルエステル樹脂組成物。
［５］重合性モノマー（Ｃ）（ただし、スチレンおよび前記（メタ）アクリレート（Ｂ）を除く）を更に含むことを特徴とする［１］〜［４］のいずれか１項に記載のビニルエステル樹脂組成物。
［６］前記ビニルエステル樹脂（Ａ）、前記（メタ）アクリレート（Ｂ）および前記重合性モノマー（Ｃ）の合計１００質量部に対し、前記（メタ）アクリレート（Ｂ）を１５〜７５質量部含むことを特徴とする［５］に記載のビニルエステル樹脂組成物。
［７］前記（メタ）アクリレート（Ｂ）および前記重合性モノマー（Ｃ）の合計１００質量部に対し、前記重合性モノマー（Ｃ）を４０質量部以下含むことを特徴とする［５］または［６］に記載のビニルエステル樹脂組成物。
［８］前記ビニルエステル樹脂（Ａ）、前記（メタ）アクリレート（Ｂ）および前記重合性モノマー（Ｃ）の合計１００質量部に対し、前記ビニルエステル樹脂（Ａ）を１５〜８５質量部含むことを特徴とする［５］〜［７］のいずれか１項に記載のビニルエステル樹脂組成物。
［９］前記ビニルエステル樹脂（Ａ）が、２個以上のエポキシ基を有するエポキシ化合物（ａ）と、重合性不飽和結合およびカルボキシル基を有する不飽和一塩基酸（ｂ）との開環反応の生成物であることを特徴とする［１］〜［８］のいずれか１項に記載のビニルエステル樹脂組成物。
［１０］前記エポキシ化合物（ａ）が、ビスフェノール型エポキシ樹脂およびノボラックフェノール型エポキシ樹脂から選択される少なくとも１種を含むことを特徴とする［９］に記載のビニルエステル樹脂組成物。
［１１］ラジカル重合開始剤（Ｄ）を更に含むことを特徴とする［１］〜［１０］のいずれか１項に記載のビニルエステル樹脂組成物。
［１２］硬化促進剤（Ｅ）を更に含むことを特徴とする［１１］に記載のビニルエステル樹脂組成物。
［１３］［１］〜［１２］のいずれか１項に記載のビニルエステル樹脂組成物と、繊維補強材、充填剤および骨材から選択される少なくとも１種とを配合してなることを特徴とする複合材料。
［１４］［１］〜［１２］のいずれか１項に記載のビニルエステル樹脂組成物の硬化物。
［１５］［１３］に記載の複合材料の硬化物。
【発明の効果】
【００１６】
本発明の一態様によれば、従来のノンスチレン型ビニルエステル樹脂組成物に比べて、高温かつ高濃度の酸およびアルカリの水溶液に対する硬化物の耐食性が優れているノンスチレン型ビニルエステル樹脂組成物を提供することを可能にする。
【発明を実施するための形態】
【００１７】
以下、本発明をさらに詳細に説明する。
【００１８】
［ビニルエステル樹脂組成物］
本実施形態のビニルエステル樹脂組成物は、ビニルエステル樹脂（Ａ）および芳香環基を有する（メタ）アクリレート（Ｂ）を必須成分として含み、かつスチレンを含まない。
【００１９】
なお、本明細書および特許請求の範囲において、「スチレンを含まない」とは、ビニルエステル樹脂組成物中のスチレンの含有量が０．１質量％以下であることを意味し、不純物等の他の成分と共に混入するものまでを排除するものではない。
【００２０】
＜ビニルエステル樹脂（Ａ）＞
本実施形態のビニルエステル樹脂（Ａ）は、一般的に、２個以上のエポキシ基を有するエポキシ化合物（ａ）中のエポキシ基と、重合性不飽和結合およびカルボキシル基を有する不飽和一塩基酸（ｂ）のカルボキシル基との開環反応によって得られる重合性不飽和結合を有する化合物である。このようなビニルエステル樹脂（Ａ）に関しては、例えば、ポリエステル樹脂ハンドブック（日刊工業新聞社、１９８８年発行）等に記載がある。
【００２１】
ここで、エポキシ化合物（ａ）の２個以上のエポキシ基に対する不飽和一塩基酸（ｂ）のカルボキシル基の開環反応による生成物の構造パターンは、無限に存在するため、一義的に決められない。そのため、ビニルエステル樹脂（Ａ）の構造の全てを網羅的に記載する、即ち、ビニルエステル樹脂（Ａ）の構造を直接特定することは、およそ実際的でない。
【００２２】
＜エポキシ化合物（ａ）＞
エポキシ化合物（ａ）は、特に制限はないが、好ましくは、ビスフェノール型エポキシ樹脂およびノボラックフェノール型エポキシ樹脂から選択される少なくとも１種を含む。上記の２個以上のエポキシ基を有するエポキシ化合物（ａ）を用いることにより、硬化物の機械的強度および耐食性がより一層向上する。
【００２３】
ビスフェノール型エポキシ樹脂としては、例えば、ビスフェノールＡ、ビスフェノールＦ、ビスフェノールＳ、テトラブロモビスフェノールＡ等のビスフェノール類とエピクロルヒドリン及び／又はメチルエピクロルヒドリンとを反応させて得られるもの、あるいはビスフェノールＡのグリシジルエーテルと上記ビスフェノール類の縮合物とエピクロルヒドリン及び／又はメチルエピクロルヒドリンとを反応させて得られるものが挙げられる。
【００２４】
ノボラックフェノール型エポキシ樹脂としては、例えば、フェノールノボラック又はクレゾールノボラックとエピクロルヒドリン及び／又はメチルエピクロルヒドリンとを反応させて得られるものが挙げられる。
【００２５】
＜不飽和一塩基酸（ｂ）＞
不飽和一塩基酸（ｂ）としては、重合性不飽和結合を有するモノカルボン酸であれば、特に制限はないが、好ましくは、メタクリル酸、アクリル酸、クロトン酸、桂皮酸等であり、より好ましくはアクリル酸またはメタクリル酸であり、さらに好ましくはメタクリル酸である。メタクリル酸を使用することで、エポキシ化合物（ａ）との反応により得られるビニルエステル樹脂（Ａ）の酸やアルカリによる加水分解が起こりにくくなり、硬化物の耐食性が向上する。
【００２６】
エポキシ化合物（ａ）と不飽和一塩基酸（ｂ）を開環反応させる際に、不飽和一塩基酸（ｂ）は、エポキシ化合物（ａ）のエポキシ基１当量に対して、好ましくは０．３〜１．５当量であり、より好ましくは０．４〜１．２当量であり、さらに好ましくは０．５〜１．０当量である。不飽和一塩基酸（ｂ）がエポキシ化合物（ａ）のエポキシ基１当量に対して、０．３〜１．５当量であれば、ビニルエステル樹脂組成物のラジカル重合反応により、十分な硬度を持つ硬化物が得られる。
【００２７】
＜ビニルエステル樹脂（Ａ）の合成方法＞
本実施形態で使用されるビニルエステル樹脂（Ａ）は、公知の合成方法により合成することができる。
【００２８】
ビニルエステル樹脂（Ａ）の合成方法としては、例えば、エステル化触媒の存在下でエポキシ化合物（ａ）と不飽和一塩基酸（ｂ）とを７０〜１５０℃、好ましくは８０〜１４０℃、さらに好ましくは９０〜１３０℃で反応させる方法が挙げられる。
【００２９】
エステル化触媒としては、例えば、トリエチルアミン、Ｎ，Ｎ−ジメチルベンジルアミン、Ｎ，Ｎ−ジメチルアニリンもしくはシアザビシクロオクタンなどの三級アミン、トリフェニルホスフィンあるいはジエチルアミン塩酸塩などの公知の触媒が使用できる。
【００３０】
ビニルエステル樹脂（Ａ）の含有量は、ビニルエステル樹脂（Ａ）、芳香環基を有する（メタ）アクリレート（Ｂ）および後述する重合性モノマー（Ｃ）の合計１００質量部に対し、好ましくは１５〜８５質量部であり、より好ましくは３０〜８０質量部であり、さらに好ましくは４５〜７５質量部である。ビニルエステル樹脂（Ａ）の含有量がビニルエステル樹脂（Ａ）、芳香環基を有する（メタ）アクリレート（Ｂ）および重合性モノマー（Ｃ）の合計１００質量部に対し、１５〜８５質量部であれば、硬化物の機械的強度および耐食性がより一層向上する。
【００３１】
なお、ビニルエステル樹脂（Ａ）を合成した後の未反応の不飽和一塩基酸（ｂ）は、後述する重合性モノマー（Ｃ）とする。
【００３２】
＜芳香環基を有する（メタ）アクリレート（Ｂ）＞
芳香環基を有する（メタ）アクリレート（Ｂ）に、特に制限は無い。中でも、好ましくは、式（１）又は式（２）で表される化合物である。
【００３３】
【化３】
2018002888.tif 000004
【００３４】
（式（１）又は式（２）中、Ｒ１は水素原子またはメチル基である。Ｒ２は炭素数が０〜１０の直鎖または分岐した２価の炭化水素基であり、水酸基、アルコキシ基から選ばれる少なくとも１つの置換基を有していても良い。但し、Ｒ２の炭素数が０で、Ａｒが酸素原子と直接結合していても良い。Ｒ３は炭素数が１〜１０の直鎖または分岐した２価の炭化水素基であり、水酸基、アルコキシ基から選ばれる少なくとも１つの置換基を有していても良い。Ａｒはフェニル基、ナフチル基から選ばれる少なくとも１つを示し、水素原子の一部または全部がアルキル基、アルキレン基、アルケニル基、アリール基、アセチル基、アルコキシ基、カルボキシル基、水酸基、またはヒドロキシアルキル基から選ばれる少なくとも１つで置換されていても良い。）
Ｒ２の炭素数は０〜１０であり、好ましくは０〜５であり、より好ましくは０〜３である。Ｒ２の炭素数が「０」のときは、Ｒ２が存在せずＡｒが直接酸素原子に結合していることを意味する。
【００３５】
Ａｒは置換を有していても良い。その置換基は、アルキル基、アルキレン基、アルケニル基、アリール基、アセチル基、アルコキシ基、カルボキシル基、水酸基、またはヒドロキシアルキル基から選ばれる少なくとも１つであり、好ましくはメチル基である。置換基の数は１または２が好ましい。
【００３６】
Ｒ３の炭素数は１〜１０であり、好ましくは１〜５であり、より好ましくは１〜３である。好ましい置換基はＲ２と同様である。
【００３７】
Ｒ２及びＲ３の具体例としては、−ＣＨ２−、−ＣＨ２ＣＨ２−、−ＣＨ２ＣＨ２ＣＨ２−、−ＣＨ（ＣＨ３）−、−ＣＨ２ＣＨ（ＣＨ３）ＣＨ２−が挙げられる。
【００３８】
芳香環基を有する（メタ）アクリレート（Ｂ）は、より好ましくは、式（３）又は式（４）で表される化合物である。
【００３９】
【化４】
2018002888.tif 000005
【００４０】
（式（３）又は式（４）中、Ｒ１、Ｒ２、Ｒ３は式（１）および式（２）と同一のものを示す。）
式（３）又は式（４）で示される化合物としては、例えば、ベンジルメタクリレート、フェニルメタクリレート、１−フェニルエチルメタクリレート、２−フェニルエチルメタクリレート、フェノキシエチルメタクリレート、メタクリル酸とスチレンオキサイドの付加生成物（１（２）−ヒドロキシ−２（１）−フェニルエチルメタクリレート）などが挙げられる。中でも好ましくは、ベンジルメタクリレート、フェニルメタクリレート、フェノキシエチルメタクリレートである。
【００４１】
芳香環基を有する（メタ）アクリレート（Ｂ）の含有量は、ビニルエステル（Ａ）、芳香環基を有する（メタ）アクリレート（Ｂ）および後述する重合性モノマー（Ｃ）の合計１００質量部に対し、好ましくは１５〜７５質量部であり、より好ましくは２５〜６５質量部であり、さらに好ましくは３０〜６０質量部である。芳香環基を有する（メタ）アクリレート（Ｂ）の含有量がビニルエステル（Ａ）、芳香環基を有する（メタ）アクリレート（Ｂ）および重合性モノマー（Ｃ）の合計１００質量部に対し、１５〜７５質量部であれば、硬化物の機械的強度および耐食性がより一層向上する。
【００４２】
＜重合性モノマー（Ｃ）＞
本実施形態のビニルエステル樹脂組成物には、重合性モノマー（Ｃ）（ただし、スチレンおよび芳香環基を有する（メタ）アクリレート（Ｂ）を除く）を添加することができる。
【００４３】
重合性モノマー（Ｃ）としては、スチレンおよび芳香環基を有する（メタ）アクリレート（Ｂ）以外の単官能または多官能のモノマーであれば、特に制限は無い。
【００４４】
重合性モノマー（Ｃ）の具体例としては、ｎ−ブチル（メタ）アクリレート、ｔ−ブチル（メタ）アクリレート、ラウリル（メタ）アクリレート、イソボルニル（メタ）アクリレート、エチレングリコールジ（メタ）アクリレート、ジエチレングリコールジ（メタ）アクリレート、プロピレングリコールジ（メタ）アクリレート、トリシクロデカノールジ（メタ）アクリレート、トリメチロールプロパントリ（メタ）アクリレート等の（メタ）アクリレートなどが挙げられる。
【００４５】
重合性モノマー（Ｃ）の含有量は、芳香環基を有する（メタ）アクリレート（Ｂ）および重合性モノマー（Ｃ）の合計１００質量部に対し、好ましくは４０質量部以下であり、より好ましくは３０質量部以下であり、さらに好ましくは２０質量部以下である。
【００４６】
＜ラジカル重合開始剤（Ｄ）＞
本実施形態のビニルエステル樹脂組成物に、硬化剤として、ラジカル重合開始剤（Ｄ）を添加することにより、ビニルエステル樹脂組成物を硬化させることができる。
【００４７】
なお、本実施形態のビニルエステル樹脂組成物にラジカル重合開始剤（Ｄ）を添加すると、ビニルエステル樹脂組成物の硬化が始まるので、ビニルエステル樹脂組成物を貯蔵するときは、ラジカル重合開始剤（Ｄ）を添加しないことが望ましい。
【００４８】
ラジカル重合開始剤（Ｄ）としては、特に制限は無く、公知の熱ラジカル開始剤、光ラジカル開始剤を用いることができる。
【００４９】
ラジカル重合開始剤（Ｄ）としては、例えば、ベンゾイルパーオキサイド等のジアシルパーオキサイド系、ｔ−ブチルパーオキシベンゾエート等のパーオキシエステル系、クメンハイドロパーオキサイド等のハイドロパーオキサイド系、ジクミルパーオキサイド等ジアルキルパーオキサイド系、メチルエチルケトンパーオキサイド、アセチルアセトンパーオキサイド等のケトンパーオキサイド系、パーオキシケタール系、アルキルパーエステル系、パーカーボネート系等の有機過酸化物が挙げられる。
【００５０】
ラジカル重合開始剤（Ｄ）は、用途や硬化条件に応じて、適宜選択すればよい。
【００５１】
ラジカル重合開始剤（Ｄ）の添加量は、ビニルエステル（Ａ）、芳香環基を有する（メタ）アクリレート（Ｂ）および重合性モノマー（Ｃ）の合計１００質量部に対し、好ましくは０．１〜１０．０質量部であり、より好ましくは０．２〜６．０質量部であり、さらに好ましくは０．３〜３．５質量部である。ラジカル重合開始剤（Ｄ）の添加量がビニルエステル（Ａ）、芳香環基を有する（メタ）アクリレート（Ｂ）および重合性モノマー（Ｃ）の合計１００質量部に対し、０．１〜１０．０質量部であれば、ビニルエステル樹脂組成物のラジカル重合反応が進行し、十分な硬度を持つ硬化物が得られる。
【００５２】
＜硬化促進剤（Ｅ）＞
本実施形態のビニルエステル樹脂組成物に、ラジカル重合開始剤（Ｄ）を添加する場合、硬化促進剤（Ｅ）をさらに添加することが好ましい。
【００５３】
硬化促進剤（Ｅ）は、特に制限は無いが、金属元素と有機酸の塩が好ましい。
【００５４】
硬化促進剤（Ｅ）としては、例えば、コバルト系、バナジウム系、マンガン系などが挙げられ、具体例としては、ナフテン酸コバルト、オクチル酸コバルト、オクチル酸亜鉛、オクチル酸バナジウム、ナフテン酸銅、ナフテン酸バリウムなどが挙げられる。
【００５５】
上記以外の硬化促進剤（Ｅ）としては、例えば、バナジウムアセチルアセトナト、コバルトアセチルアセトナト、鉄アセチルアセトナト等の金属キレート類、アニリン、Ｎ，Ｎ−ジメチルアニリン等のＮ，Ｎ−置換アニリン、ｐ−トルイジン、Ｎ，Ｎ−ジメチル−ｐ−トルイジン、Ｎ，Ｎ−ビス（２−ヒドロキシエチル）−ｐ−トルイジン等のＮ，Ｎ−置換−ｐ−トルイジン、４−（Ｎ，Ｎ−ジメチルアミノ）ベンズアルデヒド、４−［Ｎ，Ｎ−ビス（２−ヒドロキシエチル）アミノ］ベンズアルデヒド等の４−（Ｎ，Ｎ−置換アミノ）ベンズアルデヒド、トリエタノールアミン、ジエチレントリアミン、ピリジン、フェニルモルホリン、ピペリジン等のアミン類、アセチルアセトン、アセト酢酸メチル、アセト酢酸エチル、アセチルブチルラクトン、ジメチルアセトアセタミドなどのβ−ジケトンなどが挙げられる。これらの硬化促進剤（Ｅ）は、金属元素と有機酸の塩と併用してもよい。
【００５６】
硬化促進剤（Ｅ）の添加量は、ビニルエステル（Ａ）、芳香環基を有する（メタ）アクリレート（Ｂ）および重合性モノマー（Ｃ）の合計１００質量部に対し、好ましくは０．０１〜６．０質量部であり、より好ましくは０．０５〜４．０質量部であり、さらに好ましくは０．１〜３．０質量部である。硬化促進剤（Ｅ）の添加量がビニルエステル（Ａ）、芳香環基を有する（メタ）アクリレート（Ｂ）および重合性モノマー（Ｃ）の合計１００質量部に対し、０．０１〜６．０質量部であれば、低温〜常温においても、ビニルエステル樹脂組成物のラジカル重合反応が速やかに進行する。
【００５７】
＜添加剤＞
本実施形態のビニルエステル樹脂組成物には、硬化物の耐食性を向上させる効果を阻害しない範囲内で添加剤を添加することができる。
【００５８】
添加剤としては、揺変性付与剤、揺変性付与助剤、増粘剤、着色剤、可塑剤、パラフィンワックス類等が挙げられる。
【００５９】
揺変性付与剤としては、シリカ、クレー等の無機粉末が挙げられる。
【００６０】
揺変性付与助剤としては、ポリエチレングリコール、グリセリン、ポリヒドロキシカルボン酸アミド、有機４級アンモニウム塩、ＢＹＫ−Ｒ−６０５（ビックケミー・ジャパン株式会社製）等が挙げられる。
【００６１】
増粘剤としては、酸化マグネシウム、酸化カルシウム、酸化亜鉛等の金属酸化物が挙げられる。
【００６２】
着色剤としては、有機顔料、無機顔料、染料等が挙げられる。
【００６３】
可塑剤としては、塩素化パラフィン、リン酸エステル、フタル酸エステル等が挙げられる。
【００６４】
パラフィンワックス類は、硬化物の表面の空気遮断効果により表面乾燥性を向上させる目的で加えることができる。
【００６５】
パラフィンワックス類としては、石油系ワックス、オレフィンワックス、極性ワックス、特殊ワックス等が挙げられる。
【００６６】
［複合材料］
本実施形態の複合材料は、本実施形態のビニルエステル樹脂組成物に、繊維補強材、充填剤および骨材から選択される少なくとも一種を組み合わせることにより得られる。
【００６７】
＜繊維補強材・充填剤・骨材＞
繊維補強材としては、ガラス繊維、カーボン繊維、ポリエステル繊維、アラミド繊維、ビニロン繊維などの有機または無機および合成または天然の繊維補強材が挙げられる。
【００６８】
繊維補強材としては、チョップ、チョップドストランドマット、コンチニアスストランドマット、ロービング、ロービングクロス、平織り、朱子織り、綾織等のクロス、織物、組物、三次元織物・組物などの形状のものが使用できる。
【００６９】
充填剤としては、炭酸カルシウム、水酸化アルミニウム、フライアッシュ、硫酸バリウム、タルク、クレー、ガラス粉末、木粉など挙げられ、さらにガラスマイクロバルーン、サラン樹脂のマイクロバルーン、アクリロニトリルのマイクロバルーン、シラスバルーンなどの中空フィラーなどが挙げられる。
【００７０】
骨材としては、珪砂、砕石、砂利などの一般骨材、さらに焼却灰などから合成した合成骨材、軽量骨材などが挙げられる。
【００７１】
［硬化物］
本実施形態の硬化物は、本実施形態のビニルエステル樹脂組成物または本実施形態の複合材料を硬化させることにより得られる。
【００７２】
＜ビニルエステル樹脂組成物および複合材料の硬化方法＞
本実施形態のビニルエステル樹脂組成物および複合材料は、公知の方法で硬化させることができる。
【００７３】
ビニルエステル樹脂組成物または複合材料の硬化方法としては、例えば、ビニルエステル樹脂組成物または複合材料にラジカル重合開始剤（Ｄ）を添加し、常温または加熱により硬化させる方法や、ビニルエステル樹脂組成物または複合材料に硬化促進剤（Ｅ）を添加し、混合した後、ラジカル重合開始剤（Ｄ）を添加することで、常温または高温下で硬化させる方法等が挙げられる。
【００７４】
＜ビニルエステル樹脂組成物および複合材料の使用方法＞
本実施形態のビニルエステル樹脂組成物および複合材料は、スチレンを含まず、かつ従来のノンスチレン型ビニルエステル樹脂と比べて、硬化物の耐食性が高いため、化学プラントのパイプ、薬液貯蔵タンク、コンクリート補修材等に適用されるＦＲＰの原料として、用いることができる。
【００７５】
ＦＲＰの成形方法は、特に制限は無いが、ビニルエステル樹脂組成物を繊維補強材に含浸させながら塗布または機械成形し、硬化させる方法や、複合材料を塗布または機械成形し、硬化させる方法が挙げられる。
【００７６】
ビニルエステル樹脂組成物を繊維補強材に含浸させながら塗布または機械成形し、硬化させる方法の例としては、ハンドレイアップ成形法、レジントランスファー成形法、バキュームアシストレジントランスファー成形法などが挙げられる。
【００７７】
ここで、ビニルエステル樹脂組成物は、例えば、ハケ、ロール、コテ、ヘラ、シリンジ等の公知の塗布手段を用いて塗布することができる。
【００７８】
複合材料を塗布または機械成形し、硬化させる方法の例としては、スプレーアップ成形法、フィラメントワインディング成形法、シートワインディング成形法、引き抜き成形法、射出成形法などが挙げられる。
【００７９】
ＦＲＰの成形方法は、目的に応じて、適宜選択すればよい。
【実施例】
【００８０】
以下、実施例に基づいて本発明を説明するが、本発明は、実施例により制限されるものではない。
【００８１】
＜ビニルエステル樹脂組成物の合成およびＦＲＰ試験片の作製＞
表１および表２に示す配合となるように、以下の実施例または比較例に従って、ビニルエステル樹脂組成物を合成した後、ビニルエステル樹脂組成物を用いて、以下の手順により、耐食試験用のＦＲＰ試験片を作製した。
【００８２】
（実施例１）
温度計、攪拌機、ガス導入口及び還流冷却器を備えた１Ｌの四つ口フラスコに、エポキシ当量が１８８．０であるビスフェノールＡ型エポキシ樹脂アラルダイト（登録商標）ＡＥＲ−２６０３（旭化成イーマテリアルズ株式会社製）４３４．５ｇ、ベンジルメタクリレートとしてのライトエステルＢＺ（共栄社化学株式会社製）１２５．３ｇ及びハイドロキノン０．１３ｇを溶解させたメタクリル酸６６．３ｇを仕込み、撹拌しながら昇温した。１００〜１１０℃になった時点で、２，４，６−トリス（ジメチルアミノメチル）フェノールとしてのセイクオールＴＤＭＰ（精工化学株式会社製）１．９ｇを溶解させたメタクリル酸１３２．７ｇを約３０分間かけて滴下し、１３０℃で反応させた。酸価が１１ｍｇＫＯＨ／ｇ以下になった時点で冷却し、１１０℃以下になった時点で、ベンジルメタクリレート４３８．６ｇ及びトリメチルハイドロキノン０．２ｇを加え、ビスフェノールＡ型ビニルエステル樹脂組成物（ＶＥ−１）を合成した。
【００８３】
ビニルエステル樹脂組成物（ＶＥ−１）１００質量部に６質量％ナフテン酸コバルト溶液０．５質量部を加えよく混合した後、５５質量％メチルエチルケトンパーオキサイド溶液１．５質量部を混合し、ビニルエステル樹脂組成物（ＶＥ−１'）を作製した。
【００８４】
（実施例２）
温度計、攪拌機、ガス導入口及び還流冷却器を備えた１Ｌの四つ口フラスコに、エポキシ当量が１７６．５であるノボラックフェノール型エポキシ樹脂ＹＤＰＮ−６３８（東都化成株式会社製）４７３．０ｇを仕込み、撹拌しながら昇温した。８０〜１００℃になった時点で、ベンジルメタクリレート１００．５ｇ及びハイドロキノン０．６ｇを溶解させたメタクリル酸７７．０ｇを仕込んだ。また、１００〜１１０℃になった時点で、２，４，６−トリス（ジメチルアミノメチル）フェノール３．５ｇを溶解させたメタクリル酸１５３．８ｇを約３０分間かけて滴下し、１３０℃で反応させた。酸価が１８ｍｇＫＯＨ／ｇ以下になった時点で冷却し、１００℃以下になった時点で、ベンジルメタクリレート２０１．０ｇ、トリメチルハイドロキノン０．５及びハイドロキノン０．０４ｇを加え、ノボラックフェノール型ビニルエステル樹脂組成物（ＶＥ−２）を合成した。
【００８５】
ビニルエステル樹脂組成物（ＶＥ−２）１００質量部に６質量％ナフテン酸コバルト溶液０．３質量部を加えよく混合した後、５５質量％メチルエチルケトンパーオキサイド溶液１．０質量部を混合し、ビニルエステル樹脂組成物（ＶＥ−２'）を作製した。
【００８６】
（実施例３）
温度計、攪拌機、ガス導入口及び還流冷却器を備えた１Ｌの四つ口フラスコに、エポキシ当量が１８８．０であるビスフェノールＡ型エポキシ樹脂アラルダイト（登録商標）ＡＥＲ−２６０３（旭化成イーマテリアルズ株式会社製）４３４．５ｇ、フェニルメタクリレートとしてのアクリエステルＰＨ（三菱レイヨン株式会社製）１２５．３ｇ及びハイドロキノン０．１３ｇを溶解させたメタクリル酸６６．３ｇを仕込み、撹拌しながら昇温した。１００〜１１０℃になった時点で、２，４，６−トリス（ジメチルアミノメチル）フェノール１．９ｇを溶解させたメタクリル酸１３２．７ｇを約３０分間かけて滴下し、１３０℃で反応させた。酸価が１１ｍｇＫＯＨ／ｇ以下になった時点で冷却し、１１０℃以下になった時点で、フェニルメタクリレート４３８．６ｇ及びトリメチルハイドロキノン０．２ｇを加え、ビスフェノールＡ型ビニルエステル樹脂組成物（ＶＥ−３）を合成した。
【００８７】
ビニルエステル樹脂組成物（ＶＥ−３）１００質量部に８質量％オクチル酸コバルト溶液０．３質量部を加えよく混合した後、５５質量％メチルエチルケトンパーオキサイド溶液１．０質量部を混合し、ビニルエステル樹脂組成物（ＶＥ−３'）を作製した。
【００８８】
（実施例４）
温度計、攪拌機、ガス導入口及び還流冷却器を備えた１Ｌの四つ口フラスコに、エポキシ当量が１７６．５であるノボラックフェノール型エポキシ樹脂ＹＤＰＮ−６３８（東都化成株式会社製）４７３．０ｇを仕込み、撹拌しながら昇温した。８０〜１００℃になった時点で、フェニルメタクリレート１００．５ｇ及びハイドロキノン０．６ｇを溶解させたメタクリル酸７７．０ｇを仕込んだ。また、１００〜１１０℃になった時点で、２，４，６−トリス（ジメチルアミノメチル）フェノール（セイクオールＴＤＭＰ）３．５ｇを溶解させたメタクリル酸１５３．８ｇを約３０分間かけて滴下し、１３０℃で反応させた。酸価が１８ｍｇＫＯＨ／ｇ以下になった時点で冷却し、１００℃以下になった時点で、フェニルメタクリレート２０１．０ｇ、トリメチルハイドロキノン０．５及びハイドロキノン０．０４ｇを加え、ノボラックフェノール型ビニルエステル樹脂組成物（ＶＥ−４）を合成した。
【００８９】
ビニルエステル樹脂組成物（ＶＥ−４）１００質量部に８質量％オクチル酸コバルト溶液０．３質量部を加えよく混合した後、５５質量％メチルエチルケトンパーオキサイド溶液１．０質量部を混合し、ビニルエステル樹脂組成物（ＶＥ−４'）を作製した。
【００９０】
（実施例５）
温度計、攪拌機、ガス導入口及び還流冷却器を備えた１Ｌの四つ口フラスコに、エポキシ当量が１８８．０であるビスフェノールＡ型エポキシ樹脂アラルダイト（登録商標）ＡＥＲ−２６０３（旭化成イーマテリアルズ株式会社製）４３４．５ｇ、フェノキシエチルメタクリレート１２５．３ｇ及びハイドロキノン０．１３ｇを溶解させたメタクリル酸６６．３ｇを仕込み、撹拌しながら昇温した。１００〜１１０℃になった時点で、２，４，６−トリス（ジメチルアミノメチル）フェノール１．９ｇを溶解させたメタクリル酸１３２．７ｇを約３０分間かけて滴下し、１３０℃で反応させた。酸価が１１ｍｇＫＯＨ／ｇ以下になった時点で冷却し、１１０℃以下になった時点で、フェノキシエチルメタクリレートとしてのＦＡ−３１０Ｍ（日立化成株式会社製）４３８．６ｇ及びトリメチルハイドロキノン０．２ｇを加え、ビスフェノールＡ型ビニルエステル樹脂組成物（ＶＥ−５）を合成した。
【００９１】
ビニルエステル樹脂組成物（ＶＥ−５）１００質量部に６質量％ナフテン酸コバルト溶液０．５質量部を加えよく混合した後、５５質量％メチルエチルケトンパーオキサイド溶液１．５質量部を混合し、ビニルエステル樹脂組成物（ＶＥ−５'）を作製した。
【００９２】
（比較例１）
温度計、攪拌機、ガス導入口及び還流冷却器を備えた１Ｌの四つ口フラスコに、エポキシ当量が１８８．０であるビスフェノールＡ型エポキシ樹脂アラルダイト（登録商標）ＡＥＲ−２６０３（旭化成イーマテリアルズ株式会社製）４３４．５ｇ、イソボルニルメタクリレートとしてのライトエステルＩＢ−Ｘ（共栄社化学株式会社製）１２５．３ｇ及びハイドロキノン０．１３ｇを溶解させたメタクリル酸６６．３ｇを仕込み、撹拌しながら昇温した。１００〜１１０℃になった時点で、２，４，６−トリス（ジメチルアミノメチル）フェノール１．９ｇを溶解させたメタクリル酸１３２．７ｇを約３０分間かけて滴下し、１３０℃で反応させた。酸価が１１ｍｇＫＯＨ／ｇ以下になった時点で冷却し、１１０℃以下になった時点で、イソボルニルメタクリレート４３８．６ｇ及びトリメチルハイドロキノン０．２ｇを加え、ビスフェノールＡ型ビニルエステル樹脂組成物（ＶＥ−６）を合成した。
【００９３】
ビニルエステル樹脂組成物（ＶＥ−６）１００質量部に６質量％ナフテン酸コバルト溶液０．５質量部を加えよく混合した後、５５質量％メチルエチルケトンパーオキサイド溶液１．５質量部を混合し、ビニルエステル樹脂組成物（ＶＥ−６'）を作製した。
【００９４】
（比較例２）
温度計、攪拌機、ガス導入口及び還流冷却器を備えた１Ｌの四つ口フラスコに、エポキシ当量が１７６．５であるノボラックフェノール型エポキシ樹脂ＹＤＰＮ−６３８（東都化成株式会社製）４７３．０ｇを仕込み、撹拌しながら昇温した。８０〜１００℃になった時点で、ｔ−ブチルメタクリレートとしてのアクリエステルＴＢ（三菱レイヨン株式会社製）１００．５ｇ及びハイドロキノン０．６ｇを溶解させたメタクリル酸７７．０ｇを仕込んだ。また、１００〜１１０℃になった時点で、２，４，６−トリス（ジメチルアミノメチル）フェノール３．５ｇを溶解させたメタクリル酸１５３．８ｇを約３０分間かけて滴下し、１３０℃で反応させた。酸価が１８ｍｇＫＯＨ／ｇ以下になった時点で冷却し、１００℃以下になった時点で、ｔ−ブチルメタクリレート２０１．０ｇ、トリメチルハイドロキノン０．５及びハイドロキノン０．０４ｇを加え、ノボラックフェノール型ビニルエステル樹脂組成物（ＶＥ−７）を合成した。
【００９５】
ビニルエステル樹脂組成物（ＶＥ−７）１００質量部に８質量％オクチル酸コバルト溶液０．５質量部を加えよく混合した後、５５質量％メチルエチルケトンパーオキサイド溶液１．０質量部を混合し、ビニルエステル樹脂組成物（ＶＥ−７'）を作製した。
【００９６】
（比較例３）
温度計、攪拌機、ガス導入口及び還流冷却器を備えた１Ｌの四つ口フラスコに、エポキシ当量が１８８．０であるビスフェノールＡ型エポキシ樹脂アラルダイト（登録商標）ＡＥＲ−２６０３（旭化成イーマテリアルズ株式会社製）４３４．５ｇ、ジシクロペンタジエニルオキシエチルメタクリレートとしてのＦＡ−５１２ＭＴ（日立化成株式会社製）１２５．３ｇ及びハイドロキノン０．１３ｇを溶解させたメタクリル酸６６．３ｇを仕込み、撹拌しながら昇温した。１００〜１１０℃になった時点で、２，４，６−トリス（ジメチルアミノメチル）フェノール１．９ｇを溶解させたメタクリル酸１３２．７ｇを約３０分間かけて滴下し、１３０℃で反応させた。酸価が１１ｍｇＫＯＨ／ｇ以下になった時点で冷却し、１１０℃以下になった時点で、ジシクロペンタジエニルオキシエチルメタクリレート４３８．６ｇ及びトリメチルハイドロキノン０．２ｇを加え、ビスフェノールＡ型ビニルエステル樹脂組成物（ＶＥ−８）を合成した。
【００９７】
ビニルエステル樹脂組成物（ＶＥ−８）１００質量部に８質量％オクチル酸コバルト溶液０．５質量部を加えよく混合した後、５５質量％メチルエチルケトンパーオキサイド溶液１．５質量部を混合し、ビニルエステル樹脂組成物（ＶＥ−８'）を作製した。
【００９８】
（比較例４）
従来のノンスチレン型ビニルエステル樹脂組成物（ＶＥ−９）として、リポキシ（登録商標）ＮＳＲ−２０００（昭和電工製）を用いた。
【００９９】
ビニルエステル樹脂組成物（ＶＥ−９）１００質量部に８質量％オクチル酸コバルト溶液１．０質量部を加えよく混合した後、適応温度が１０〜３５℃の有機過酸化物としての硬化剤３２８Ｅ（化薬アクゾ株式会社製）１．０質量部を混合し、ビニルエステル樹脂組成物（ＶＥ−９'）を作製した。
【０１００】
＜ＦＲＰ試験片の作製＞
ＰＥＴフィルム上において、実施例および比較例で得られたビニルエステル樹脂組成物（ＶＥ−ｘ'、ｘは１〜９の数字）をガラス繊維としての、中間層のチョップドストランドマットおよび表層のサーフェーシングマットの積層体（いずれも日東紡績株式会社製）に含浸させながらＪＩＳ  Ｋ  ７０７０に準拠した手順で塗布し、２５℃で１５時間養生させた。その後１１０℃で２時間硬化させ、ＦＲＰ硬化物を作製した。硬化物から長さ８０ｍｍ×幅８０ｍｍ×厚さ３ｍｍの試験片を切り出した。
【０１０１】
【表１】
2018002888.tif 000006
【０１０２】
【表２】
2018002888.tif 000007
【０１０３】
なお、表１および表２において、成分（Ａ）〜（Ｅ）は、それぞれビニルエステル樹脂（Ａ）、芳香環基を有する（メタ）アクリレート（Ｂ）、重合性モノマー（Ｃ）、ラジカル重合開始剤（Ｄ）、硬化促進剤（Ｅ）を意味する。
【０１０４】
＜耐食試験＞
ＪＩＳ  Ｋ  ６９１１に準拠した手順で、ＦＲＰ試験片の曲げ強さおよびバーコル硬さを測定した。次に、表３に示す薬液・温度条件下で、ＦＲＰ試験片を３０日間浸漬させた後、再度曲げ強さおよびバーコル硬さを測定し、式
（耐食試験後の値）／（初期の値）×１００・・・（１）
から、曲げ強さおよびバーコル硬さの保持率［％］を算出した。
【０１０５】
表３に、耐食試験の評価結果を示す。
【０１０６】
【表３】
2018002888.tif 000008
【０１０７】
なお、表３において、３７％ＨＣｌ、７５％Ｈ２ＳＯ４および５％ＮａＯＨは、それぞれ３７質量％塩酸、７５質量％硫酸水溶液および５質量％水酸化ナトリウム水溶液を意味する。
【０１０８】
表３から、実施例１〜５のＦＲＰ試験片が、上記の高温かつ高濃度の酸およびアルカリの水溶液に３０日間浸漬させても、曲げ強さおよびバーコル硬さの保持率が７０％以上であることがわかる。このことから、実施例１〜５のビニルエステル樹脂組成物が、比較例４の従来のノンスチレン型ビニルエステル樹脂組成物と比べて、高温かつ高濃度の酸およびアルカリの水溶液に対する硬化物の耐食性が優れているノンスチレン型ビニルエステル樹脂組成物であるのは明らかである。
【０１０９】
一方、比較例１〜３のビニルエステル樹脂組成物は、芳香環基を有する（メタ）アクリレート（Ｂ）を含まないため、高温かつ高濃度の酸およびアルカリの水溶液に対する硬化物の耐食性が低下する。
【産業上の利用可能性】
【０１１０】
本発明のビニルエステル樹脂組成物の硬化物は、高い耐食性を有するため、従来のノンスチレン型ビニルエステル樹脂組成物の硬化物では困難であった高温かつ高濃度の酸およびアルカリの水溶液と接触する箇所にも使用することができる。具体的には、本発明のビニルエステル樹脂組成物の硬化物は、コンクリート構造物の補強・補修や薬液貯蔵タンクなどの防食材として使用することができる。また、本発明のビニルエステル樹脂組成物は、特定化学物質であるスチレンを使用しないため、取り扱いや手続きが容易である。